(57)【要約】【課題】  良質な結晶から形成される量子井戸構造及びその製造方法を提供する。【解決手段】  ＩｎＰ基板１上に形成され、それぞれ格子定数の異なる障壁層４と井戸層５とを積層してなる歪多重量子井戸構造１０において、井戸層５を成長速度０．４ｎｍ／秒以上で形成することにより、３次元成長を抑制すると共に基板１の格子定数に対して１．５％以上の圧縮歪を有する井戸層５とする。【選択図】図１
2006190853.tif 000002
【特許請求の範囲】
【請求項１】
基板上に形成され、それぞれ格子定数の異なる障壁層と井戸層とを積層してなる量子井戸構造において、
前記井戸層は、３次元成長が抑制されると共に前記基板の格子定数に対して１．５％以上の圧縮歪を有することを特徴とする量子井戸構造。
【請求項２】
請求項１に記載する量子井戸構造において、
前記井戸層は、ＩｎＧａＡｓ又はＩｎＧａＡｓＰから形成されていることを特徴とする量子井戸構造。
【請求項３】
請求項１又は２に記載する量子井戸構造において、
前記井戸層は、成長速度０．４ｎｍ／秒以上で形成されたことを特徴とする量子井戸構造。
【請求項４】
基板上に形成され、それぞれ格子定数の異なる障壁層と井戸層とを積層してなる量子井戸構造の製造方法において、
前記井戸層を成長速度０．４ｎｍ／秒以上で形成することを特徴とする量子井戸構造の製造方法。
【請求項５】
請求項４に記載する量子井戸構造の製造方法において、
前記井戸層は、有機金属気相エピタキシー法、分子線エピタキシー法、ガスソース分子線エピタキシー法又は化学ビームエピタキシー法のいずれかの結晶成長方法で形成することを特徴する量子井戸構造の製造方法。
【請求項６】
請求項４又は５に記載する量子井戸構造の製造方法において、
前記井戸層は、ＩｎＧａＡｓ又はＩｎＧａＡｓＰから形成されていることを特徴とする量子井戸構造の製造方法。
【請求項７】
請求項４ないし６のいずれかに記載する量子井戸構造の製造方法において、
前記井戸層は、３次元成長が抑制されると共に前記基板の格子定数に対して１．５％以上の圧縮歪を有することを特徴とする量子井戸構造の製造方法。
【発明の詳細な説明】
【技術分野】
【０００１】
本発明は、圧縮歪みの大きな井戸層を有する良質な量子井戸構造及び当該構造を容易に製造することができる製造方法に関し、例えば、半導体レーザ、光変調素子および光増幅素子などの活性層に用いることができる。
【背景技術】
【０００２】
従来、圧縮歪を加えた井戸層を有する歪量子井戸構造を、半導体レーザの活性層として用いることによって、発振しきい値電流の低減、発振スペクトル線幅の狭線幅化および変調周波数の高速化など、レーザ特性が著しく改善されることが、数多く報告されている。
【０００３】
井戸層の圧縮歪量をさらに増大させることができれば、オージェ再結合による非発光再結合の低減効果や微分利得の増大効果によって、発振しきい電流や変調周波数等におけるレーザ特性がさらに向上することが知られている（下記、非特許文献１，２を参照）。
【０００４】
基板上にＩｎＧａＡｓあるいはＩｎＧａＡｓＰを成長させる場合、結晶成長の進行が層状となる、いわゆる２次元成長がデバイス形成のための結晶成長の前提になっているが、基板と成長層との格子定数の差、すなわち歪量が大きい場合、結晶成長の進行が島状となる、いわゆる３次元成長となることが知られている。成長層の圧縮歪を増加させた場合、結晶成長が２次元成長から３次元成長に変わる歪量は＋１．５％程度であることが知られている（下記、非特許文献３を参照。）。
【０００５】
また、上記圧縮歪を有するＩｎＧａＡｓあるいはＩｎＧａＡｓＰ井戸層の３次元成長には、III族原料であるインジウムの表面拡散（マイグレーション）が大きく影響していることが知られている（下記、非特許文献４を参照。）。
【０００６】
通常、基板に格子整合したＩｎＧａＡｓあるいはＩｎＧａＡｓＰを成長させる場合、良質な結晶性を得るために、インジウムの表面拡散を促し、表面拡散長を長くすることが望ましい。しかし、成長させるＩｎＧａＡｓあるいはＩｎＧａＡｓＰが基板に対し圧縮歪を有する場合、インジウムの拡散長が長いと、３次元成長の基点となる膜中の欠陥や転位に到達するインジウム数が増加するため、３次元成長が起こりやすい。
【０００７】
基板上に圧縮歪を有するＩｎＧａＡｓあるいはＩｎＧａＡｓＰを井戸層とする歪多重量子井戸構造を成長させる場合においても、井戸層が上述するように大きな圧縮歪を有すると、上記３次元成長の影響によって、非発光再結合中心となる欠陥が発生するなどの問題が生ずる。
【０００８】
図４は、従来方法により作製された歪多重量子井戸構造を示す概略断面構造図である。
同図には、大きな圧縮歪を有する井戸層を含む歪多重量子井戸構造において、３次元成長が発生した場合の断面を模式的に示してある。
【０００９】
同図に示すように、従来の歪多重量子井戸構造２０はＩｎＧａＡｓＰ障壁層１４とＩｎＧａＡｓ井戸層１５とが積層されてなり、歪多重量子井戸構造２０の一方には、ＩｎＰ基板１１とＩｎＰバッファ層１２とＩｎＧａＡｓＰガイド層１３とが形成され、他方にはＩｎＧａＡｓＰガイド層１６とＩｎＰキャップ層１７とが形成されている。一例として、障壁層１４を４層とし、井戸層１５は３層とした例を示してある。
【００１０】
このような井戸層１５の３次元成長は、井戸層１５の圧縮歪が大きくなるほど顕著になることが知られている。さらに、井戸層１５の積層数が増大すると、それに伴って歪多重量子井戸構造２０内に蓄積される歪応力が増加するため、上記３次元成長の影響が増大することが知られている（下記、非特許文献５を参照。）。
【００１１】
したがって、歪量が＋１．５％以上の井戸層を有する歪量子井戸構造において、欠陥の発生を抑え、良質な結晶を得るためには、上記３次元成長を抑制する必要があった。
【００１２】
また、井戸層の圧縮歪を増加させるためには、ＩｎＧａＡｓあるいはＩｎＧａＡｓＰにおけるインジウム組成を増加させる必要がある。しかし、ＩｎＧａＡｓあるいはＩｎＧａＡｓＰ中のインジウム組成の増加によりＩｎＧａＡｓあるいはＩｎＧａＡｓＰ表面にインジウム組成の大きな領域（インジウムリッチ領域）が生じる。さらに上記インジウムリッチ領域に形成されたＩｎＧａＡｓからインジウムが再蒸発するため、ＩｎＧａＡｓにおけるインジウム組成が減少し、インジウム組成の大きなＩｎＧａＡｓ、すなわち大きな圧縮歪を有するＩｎＧａＡｓが成長できないことが知られている（下記、非特許文献６を参照。）。
【００１３】
したがって、圧縮歪が＋１．５％以上の井戸層を有する歪量子井戸構造を得るためには、ＩｎＧａＡｓあるいはＩｎＧａＡｓＰからのインジウムの再蒸発を抑制する必要もあった。
【００１４】
【非特許文献１】Wayne W.Lui et al.,"Suppression of Auger Recombination Effects in Compressively Strained Quantum-Well Lasers",IEEE JOURNAL OF QUANTUM ELECTRONICS,vol.29,No.6,1993,pp.1544-1552
【非特許文献２】Shunji Seki et al.,"Theoretical Analysis of Pure Effects of Strain and Quantum Confinement on Differential Gain in InGaAsP/InP Strained-Layer Quantum-Well Lasers",IEEE JOURNAL OF QUANTUM ELECTRONICS,vol.30,No.2,1994,pp.500-510
【非特許文献３】M.Gendry et al.,"Critical thicknesses of highly strained InGaAsP layers grown on InP by molecular beam epitaxy",Appl.Phys.Lett.,vol.60,No.18,1992,pp.2249-2251
【非特許文献４】N.Grandjean et al.,"Epitaxial growth of highly strained InXGa1-XAs on GaAs(001):the role of surface diffusion length",JOURNAL OF CRYSTAL GROWTH,vol.134,1993,pp.51-62
【非特許文献５】R.W.Glew et al.,"Elimination of wavy layer growth phenomena in strain-compensated GaInAsP/GaInAsP multiple quantum well stacks",JOURNAL OF CRYSTAL GROWTH,vol.145,1994,pp.764-770
【非特許文献６】F.Bugge et al.,"MOVPE growth of highly strained InGaAs/GaAs quantum wells",JOURNAL OF CRYSTAL GROWTH,vol.183,1998,pp.511-518
【非特許文献７】Masashi Nakao et al.,"Characterization of InGaAsP/InP double-heterostructure wafers grown by metalorganic vapor phase epitaxy for semiconductor lasers by photoluminescence investigation with high-power YAG-laser excitation",J.Appl.Phys.,vol.63,No.5,1988,pp.1722-1728
【発明の開示】
【発明が解決しようとする課題】
【００１５】
上述するように、基板上の歪量子井戸構造における＋１．５％以上の圧縮歪を加えたＩｎＧａＡｓあるいはＩｎＧａＡｓＰからなる井戸層においては、３次元的な島状成長が発生するという問題があった。さらにインジウムの再蒸発によりＩｎＧａＡｓあるいはＩｎＧａＡｓＰ中のインジウム組成が減少するため、所望の歪量が得られないという問題があった。
【００１６】
したがって、歪量子井戸構造を有する半導体レーザ、光変調器素子等の半導体光素子の素子特性を向上させるために、井戸層の３次元成長およびインジウム原子の再蒸発を抑制でき、良質な結晶を得ることができる製造方法が強く求められていた。
【００１７】
本発明は、上記状況に鑑みてなされたものであり、従来技術の問題を解決し、良質な結晶から形成される量子井戸構造及びその製造方法を提供することを目的とする。具体的には、基板と＋１．５％以上の歪量を有する井戸層（例えば、ＩｎＧａＡｓまたはＩｎＧａＡｓＰなどで形成）における３次元成長を抑制することにより、結晶欠陥の発生を抑えることができ、更に、インジウムの再蒸発を抑制することにより、井戸層の歪量を容易に制御した量子井戸構造及びその製造方法を提供することを目的とする。
【課題を解決するための手段】
【００１８】
上記課題を解決する本発明に係る量子井戸構造は、基板上に形成され、それぞれ格子定数の異なる障壁層と井戸層とを積層してなる量子井戸構造において、３次元成長が抑制されると共に基板の格子定数に対して１．５％以上の圧縮歪を有する井戸層とした量子井戸構造であり、そして、当該特徴を有する構造を実現する製造方法としては、井戸層を成長速度０．４ｎｍ／秒以上で形成すること主要な特徴とする。
【００１９】
井戸層や障壁層は、例えば、有機金属気相エピタキシー法、分子線エピタキシー法、ガスソース分子線エピタキシー法又は化学ビームエピタキシー法の結晶成長方法で形成することができる。また、井戸層または障壁層は、例えば、それぞれＩｎＧａＡｓまたはＩｎＧａＡｓＰにより形成することができる。
【００２０】
一般には、上述するようにＩｎＧａＡｓまたはＩｎＧａＡｓＰからなる井戸層の格子歪が＋１．５％以上になると３次元的な島状成長が起こり、さらに結晶欠陥が発生するためにデバイスヘの応用が困難であった。また、歪量が＋１．５％以上になるとインジウムの再蒸発が顕著になり、インジウム組成を増加させることが困難になるため、井戸層に＋１．５％以上の歪量を加えることが困難であった。
【００２１】
しかし、第１の実施例に詳細を記載するように、井戸層を成長させる際の成長速度を１秒当たり０．４ｎｍ以上にすると、３次元成長を促進させる原因となるインジウムの表面拡散を抑制することができ、ＩｎＧａＡｓあるいはＩｎＧａＡｓＰからなる井戸層の３次元成長を抑制することができる。その結果、圧縮歪量が増加しても平坦な井戸層と障壁層との界面を有する良質な量子井戸構造とすることができる。
【００２２】
さらに、第２の実施例に詳細を記載するように、井戸層を成長させる際の成長速度を１秒当たり０．４ｎｍ以上にすることにより、インジウムの再蒸発も抑制可能なため、＋１．５％以上の圧縮歪を有するＩｎＧａＡｓあるいはＩｎＧａＡｓＰからなる井戸層を有する量子井戸構造においても、井戸層の歪量を容易に制御することができる。
【００２３】
歪量が＋１．５％以上の井戸層を有する従来の歪量子井戸構造の製造方法では、井戸層の成長速度に関する規定はなく、特に有機金属気相エピタキシー法（ＭＯＶＰＥ法）で井戸層の成長速度により結晶欠陥の発生を抑える方法は取られてこなかった。
【００２４】
これに対して本発明では、１秒当たりに成長させる膜厚を０．４ｎｍ以上とすることで、＋１．５％以上の歪量の井戸層を有する量子井戸構造においても、平坦な井戸層と障壁層との界面を有し欠陥の少ない（３次元成長が抑制された）結晶を得ることが可能となる。さらに、井戸層の歪量も容易に制御することが可能となる。なお、成長速度は０．４ｎｍ／秒以上であれば、これらの効果を奏すると考えられ、上限値については、現在のところ成膜方法に起因する成膜限界値が上限値となる。したがって、例えば、現在の成膜方法の中でも最も成膜速度が速いと考えられるＭＯＶＰＥ法では、約３ｎｍ／秒が上限値となる。しかしながら、当該上限値は成膜方法に起因するものであり、当該上限値以上で上記効果を奏さなくなるという意味ではない。今後、当該上限値以上の成膜性能を有する成膜方法、成膜装置などが開発された場合には、約３ｎｍ／秒より速い成膜速度でも上記効果を奏すると考えられる。
【発明の効果】
【００２５】
本発明によれば、従来作製が困難であった＋１．５％以上という高い圧縮歪を有し、かつ３次元成長が抑制された井戸層を有する量子井戸構造を容易に作製することができ、当該構造を適用したレーザの高速化、発振しきい値電流の低減などデバイス特性の向上実現に極めて有用である。
【発明を実施するための最良の形態】
【００２６】
＜第１の実施例＞
図１は、本発明の実施例に係る歪多重量子井戸構造を示す概略断面構造図である。同図を用いて、井戸層として圧縮歪を有するＩｎＧａＡｓを用い、障壁層としてＩｎＧａＡｓを用いた本発明の第１の実施例を説明する。
【００２７】
同図に示すように、本実施例に係る歪多重量子井戸構造１０はＩｎＧａＡｓ障壁層４とＩｎＧａＡｓ井戸層５とを積層してなり、歪多重量子井戸構造１０の一方には、ＩｎＰ基板１とＩｎＰバッファ層（膜厚２００ｎｍ）２とＩｎＰ基板１に格子整合するＩｎＧａＡｓＰガイド層（バンドギャップ波長１．３μｍ、膜厚１００ｎｍ）３とを形成し、他方にはＩｎＰ基板１に格子整合するＩｎＧａＡｓＰガイド層（バンドギャップ波長１．３μｍ、膜厚１００ｎｍ）６とＩｎＰキャップ層（膜厚１００ｎｍ）７とを形成してある。同図には、障壁層４を４層とし、井戸層１５は３層とした例を示してある。
【００２８】
ＩｎＧａＡｓ井戸層５としては圧縮歪を有する膜厚１０ｎｍのＩｎＧａＡｓ層を用い、ＩｎＧａＡｓ障壁層４としては引張り歪−０．１％、膜厚１８．５ｎｍのＩｎＧａＡｓ層を用いた。結晶成長は有機金属気相エピタキシー法によって行い、成長温度は７００℃である。また、III族原料としてはトリメチルインジウム（ＴＭＩｎ）およびトリエチルガリウム（ＴＥＧａ）を用い、Ｖ族原料としてはアルシン（ＡｓＨ3）およびホスフィン（ＰＨ3）を使用した。
【００２９】
一般に、レーザウエハにおけるフォトルミネッセンス（ＰＬ）発光強度は、発振しきい値電流密度と密接な関連があり、フォトルミネッセンス発光強度が低下すると、レーザの発振しきい値電流密度が上昇することが知られている（上記、非特許文献７を参照。）。そのため、良好なデバイス特性を得るためには、井戸層の成長速度をフォトルミネッセンス発光強度の低下が生じない範囲に設定する必要がある。
【００３０】
図２は、ＰＬ（フォトルミネッセンス）発光強度と、井戸層の成長速度（１秒あたりの成長膜厚）との関係の一例を示す図であり、本実施例に係る歪多重量子井戸構造について、フォトルミネッセンス発光強度の井戸層成長速度依存性を測定した結果である。同図では、横軸を井戸層の成長速度（ｎｍ／秒）とし、縦軸を歪多重量子井戸構造のフォトルミネッセンス発光強度（対数任意目盛）とした。このときの井戸層の圧縮歪は＋１．６５％とした。
【００３１】
同図から明らかなように、フォトルミネッセンス発光強度は、成長速度０．４ｎｍ／秒を境に急激に変化し、０．４ｎｍ／秒より小さい成長速度では弱い発光強度である一方、０．４ｎｍ／秒以上の成長速度では強い発光強度が維持されている。したがって、井戸層５の成長速度を０．４ｎｍ／秒以上に設定すれば、フォトルミネッセンス強度の低下を防ぎ、高い発光強度が得られることが確認された。
【００３２】
さらに、ＩｎＧａＡｓ井戸層５の成長速度を０．６８ｎｍ／秒として、ＩｎＧａＡｓ井戸層５の圧縮歪量を増加させて歪多重量子井戸構造１０を形成した場合、エックス線回折法（ＸＲＤ）およびフォトルミネッセンスの観察結果から、３次元成長することなく良質な歪多重量子井戸構造が得られていることが確認された。
【００３３】
一方、成長速度を０．３５ｎｍ／秒（０．４ｎｍ／秒以下）として井戸層を成長させた場合、井戸層が３次元成長してしまうことにより、ＩｎＧａＡｓ井戸層とＩｎＧａＡｓ障壁層における界面が悪化していることがエックス線回折法により磯認された。さらに、フォトルミネッセンス発光は確認できなかった。このように井戸層が３次元成長すると、非発光再結合中心となる欠陥が発生し、フォトルミネッセンスにおける発光強度が著しく低下し、十分な発光強度を得ることは困難である。
【００３４】
しかし、本実施例に示すように、０．４ｎｍ／秒以上の成長速度で井戸層５を成長させることにより、井戸層５における３次元成長を抑制でき、その結果として結晶欠陥の発生を抑えることができるため、十分なフォトルミネッセンス発光強度の結晶を得ることができる。
【００３５】
本実施例における検討では井戸層５の成長速度が０．８３ｎｍ／秒までの場合を示した（図２を参照。）が、０．８３ｎｍ／秒以上の成長速度においても３次元成長の抑制が可能であり、同様の効果が得られるのは明らかである。
【００３６】
また、本実施例における検討では井戸層５としてＩｎＧａＡｓを用いたが、ＩｎＧａＡｓＰを井戸層とした場合でも、同様に、井戸層５の成長速度が０．４ｎｍ／秒未満では結晶に加わる歪によって３次元成長が生じることが確認された。そして、ＩｎＧａＡｓＰ井戸層の成長速度を本実施例と同様に０．４ｎｍ／秒以上とすることによって、本実施例と同様に良好な結果が得られることが確認された。また、本実施例では、障壁層としてＩｎＧａＡｓ層を用いたが、ＩｎＧａＡｓＰ層を用いた場合でも本実施例と同様の効果が得られた。
【００３７】
また、本実施例ではＶ族原料としてアルシンおよびホスフィンを用いたが、有機金属材料であるターシャリーブチルアルシン（ＴＢＡｓ）およびターシャリーブチルホスフィン（ＴＢＰ）を用いても、同様の効果が得られた。
【００３８】
また、本実施例では有機金属気相エピタキシー法によって各層を成長させたが、分子線エピタキシー法、ガスソース分子線エピタキシー法、化学ビームエピタキシー法のいずれを用いても、同様の効果が得られた。
【００３９】
＜第２の実施例＞
本実施例に係る歪多重量子井戸構造は、井戸層として圧縮歪を有するＩｎＧａＡｓを用い、障壁層として引張り歪−０．１％を有するＩｎＧａＡｓＰを用いると共に、井戸層を３層とし、障壁層を４層とした歪多重量子井戸構造であり、有機金属気相エピタキシー法により成長させて形成した。歪多重量子井戸構造以外の各層部分（ＩｎＰ基板など）は第１の実施例と同じとした。
【００４０】
歪多重量子井戸構造の井戸層としては、成長速度を０．３５ｎｍ／秒（比較例）、０．４２ｎｍ／秒および０．６８ｎｍ／秒として成長させた膜厚１０ｎｍのＩｎＧａＡｓを用いた。このとき、III族原料であるトリメチルインジウムとトリエチルガリウムの供給量比（III族原料供給量比（ＴＭＩｎ／ＴＥＧａ））を４から７まで変化させ、井戸層の成長速度を制御して試料をそれぞれ作製した。なお、使用した原料は第１の実施例と同じである。
【００４１】
井戸層の成長速度の制御について説明すると、アルシンの流量を一定に保ち、トリメチルインジウム供給量を増加させ、更に、所定のIII族原料供給量比となるようにトリエチルガリウム供給量を調整することにより、成長速度を制御した。すなわち、III族原料供給量比によりインジウム組成を制御（歪量制御）すると共に、アルシンに対するIII族原料供給量により成膜速度を制御した。なお、第１に実施例における成長速度の制御も同様の方法で行っている。
【００４２】
図３は、井戸層の圧縮歪量と、井戸層成長時におけるトリメチルインジウムとトリエチルガリウムの供給量比との関係の一例を示す図である。同図には、井戸層を成長速度０．３５ｎｍ／秒、０．４２ｎｍ／秒および０．６８ｎｍ／秒で成長させてなる歪多重量子井戸構造についての結果を示してある。
【００４３】
基本的に、いずれの成長速度であっても、III族原料供給量比を大きくしてインジウム組成を増加させることで、井戸層の圧縮歪量が増加する傾向となる。しかしながら、井戸層の成長速度を０．３５ｎｍ／秒とした場合には、圧縮歪量を＋１．５％までは増加させることができる一方、＋１．５％以上の歪量ではIII族原料供給量比におけるトリメチルインジウムの割合を更に増加させても、圧縮歪量を増加させることができないことが分かる。
【００４４】
一方、井戸層の成長速度を０．４２ｎｍ／秒とした場合には、III族原料供給量比が５．６のときに、圧縮歪＋１．６５％の井戸層を得ることができる。さらに、井戸層の成長速度を０．６８ｎｍ／秒と増加させた場合には、III族原料供給量比におけるトリメチルインジウムの割合を更に増加させることにより、井戸層の歪量をさらに増加させることが可能であることが確認された。
【００４５】
したがって、井戸層の成長速度を０．４ｎｍ／秒以上とすることで、井戸層の圧縮歪量が＋１．５％以上であっても、井戸層の圧縮歪量を容易に制御した歪多重量子井戸構造を形成できることが確認された。
【図面の簡単な説明】
【００４６】
【図１】本発明の実施例に係る歪多重量子井戸構造を示す概略断面構造図である。
【図２】ＰＬ（フォトルミネッセンス）発光強度と、井戸層の成長速度との関係の一例を示す図である。
【図３】井戸層の圧縮歪量と、井戸層成長時におけるトリメチルインジウムとトリエチルガリウムの供給量比との関係の一例を示す図である。
【図４】従来方法により作製された歪多重量子井戸構造を示す概略断面構造図である。
【符号の説明】
【００４７】
１  ＩｎＰ基板
２  ＩｎＰバッファ層
３  ＩｎＧａＡｓＰガイド層
４  ＩｎＧａＡｓ障壁層
５  ＩｎＧａＡｓ井戸層
６  ＩｎＧａＡｓＰガイド層
７  ＩｎＰキャップ層
１０  歪多重量子井戸構造
１１  ＩｎＰ基板
１２  ＩｎＰバッファ層
１３  ＩｎＧａＡｓＰガイド層
１４  ＩｎＧａＡｓＰ障壁層
１５  ＩｎＧａＡｓ井戸層
１６  ＩｎＧａＡｓＰガイド層
１７  ＩｎＰキャップ層
２０  歪多重量子井戸構造
【図１】
2006190853.tif 000003
【図２】
2006190853.tif 000004
【図３】
2006190853.tif 000005
【図４】
2006190853.tif 000006